(57)【要約】【課題】  配向欠陥が発生しにくく、均一な位相差を有し、膜厚の均一性に優れた位相差層を備えたリターデイション基板を提供する。【解決手段】  基材（１１０）と、前記基材に支持され、光学異方性を有する固体化液晶層（１３０）と、前記固体化液晶層の下層で、前記固体化液晶層を配向させる配向規制層（１４０）とを具備するリターデイション基板である。前記固体化液晶層との界面において、前記配向規制層の表面は基準面（ｂ）から突出した凸部（ａ）を有し、前記凸部の側面と前記基材表面とのなす最大角度は、１°以上１０°以下である。【選択図】      図７
2010044280.tif 000002
【特許請求の範囲】
【請求項１】
基材と、
前記基材に支持され、光学異方性を有する固体化液晶層と、
前記固体化液晶層の下層で、前記固体化液晶層を配向させる配向規制層とを具備し、
前記固体化液晶層との界面において、前記配向規制層の表面は基準面から突出した凸部を有し、前記凸部の側面と前記基材表面とのなす最大角度は、１°以上１０°以下であることを特徴とするリターデイション基板。
【請求項２】
前記配向規制層の最大厚さは、０．３μｍ以上であることを特徴とする請求項１に記載のリターデイション基板。
【請求項３】
前記配向規制層の前記凸部を投影した前記基材上の領域に配置されたブラックマトリックスをさらに具備し、前記配向規制層表面の前記凸部の高さは０．２μｍ以上１．０μｍ以下であることを特徴とする請求項１または２に記載のリターデイション基板。
【請求項４】
前記配向規制層の下に配置されたカラーレジスト層をさらに具備し、前記配向規制層の前記凸部の高さは０．２μｍ以上であることを特徴とする請求項１または２に記載のリターデイション基板。
【請求項５】
互いに向き合った第１および第２基板と、
前記第１および第２基板に挟まれた液晶層とを具備し、
前記第１および第２基板のいずれか一方は、請求項４に記載のリターデイション基板を含むことを特徴とする液晶表示装置。
【発明の詳細な説明】
【技術分野】
【０００１】
本発明は、例えば液晶表示装置などの表示装置に適用可能な光学技術に関する。
【背景技術】
【０００２】
液晶表示装置は、薄型、軽量および低消費電力などの特徴を有している。そのため、近年、携帯機器およびテレビジョン受像機などの固定機器での利用が急速に増加している。
【０００３】
液晶表示装置に多色画像を表示させる場合、カラーフィルタを使用する。例えば、多色画像を表示可能な透過型または反射型液晶表示装置では、一般に、赤、緑および青色着色層を含んだカラーフィルタを使用している。また、多色画像を表示可能な半透過型液晶表示装置では、一般に、透過表示用の赤、緑および青色着色層と、反射表示用の赤、緑および青色着色層とを含んだカラーフィルタを使用している。
【０００４】
多くの液晶表示装置は、リターデイションフィルムを含んでいる。例えば、テレビジョン受像機の液晶表示装置では、どの方向から観察しても見易い画像を表示するように、リターデイションフィルムが直線偏光フィルムと組み合わせて使用されている。また、反射型または半透過型液晶表示装置では、太陽などの高輝度光源のもとで高い視認性を達成するために、リターデイションフィルムとして四分の一波長板を含んでいるかまたは四分の一波長板と二分の一波長板とを含んだ吸収型の円偏光板が使用されている。
【０００５】
しかしながら、赤、緑および青の画素は表示色の波長域が異なっているにも拘らず、通常、リターデイションフィルムのリターデイションは面内で均一である。そのため、表示色が異なる画素の全てに最適な設計を採用することは難しい。
【０００６】
より具体的には、液晶層およびリターデイションフィルムの各々のリターデイションは波長分散を有している。そのため、液晶セルのリターデイションがリターデイションフィルムによって十分に補償される設計を或る色を表示する画素に採用した場合、他の色を表示する画素では、液晶セルのリターデイションがリターデイションフィルムによって十分に補償されない可能性がある。
【０００７】
また、緑の波長域の中心波長、例えば約５５０ｎｍで四分の一波長（λ／４）のリターデイションが得られる四分の一波長板と直線偏光板とを組み合わせを円偏光板として用いる場合、仮に、この四分の一波長板の屈折率異方性、すなわち複屈折率Δｎが可視光域内の全ての波長についてほぼ等しいとしても、中心波長が例えば約４５０ｎｍの青の波長域では、λ／４よりも大きなリターデイションが得られる。そして、中心波長が例えば約６３０ｎｍの赤の波長域では、λ／４よりも小さなリターデイションが得られる。それゆえ、円偏光板に自然光としての青色光および赤色光を照射した場合、透過光は、円偏光ではなく楕円偏光となる。実際には、多くの光学材料において、複屈折率は可視光領域の短波長側、すなわち青の波長域で大きく、長波長側、すなわち赤の波長域で小さくなるため、この問題はしばしばより深刻になる。
【０００８】
特開２００５−２４９１９号公報および特開２００６−８５１３０号公報には、リターデイション層として、厚さが異なる複数の領域、すなわち、リターデイションが異なる複数の領域を含んだ固体化液晶層が提案されている（例えば、特許文献１、２参照）。
【０００９】
具体的には、特許文献１には、厚さが互いに異なる赤、緑および青色着色層からなるカラーフィルタ層を形成し、このカラーフィルタ層上に固体化液晶層を形成することが記載されている。この固体化液晶層は、カラーフィルタ層上に形成された配向膜上に光重合性液晶化合物を含んだコーティング液を塗布し、塗膜に紫外線を照射することにより得られる。
【００１０】
この方法によると、それら着色層がカラーフィルタ層の表面に生じさせる凹凸構造に起因して、薄い着色層の位置でより厚く、厚い着色層の位置でより薄い固体化液晶層が得られる。すなわち、表示色が異なる画素間で厚さが異なる固体化液晶層が得られる。換言すれば、リターデイションが異なる複数の領域を含んだ固体化液晶層が得られる。
【００１１】
特許文献２には、カラーフィルタ層と固体化液晶層とを含んだ半透過型液晶表示装置が記載されている。この液晶表示装置では、カラーフィルタ層の各着色層は、画素の透過部でより厚く、画素の反射部でより薄い。すなわち、カラーフィルタ層の表面には凹凸構造が設けられている。この固体化液晶層は、カラーフィルタ層の凹凸構造が設けられた面上にポリイミド層を形成し、ポリイミド層の全面にラビング処理を施し、その後、ポリイミド層上に紫外線硬化性の液晶モノマーを塗布し、塗膜に紫外線を照射することにより得られる。あるいは、この固体化液晶層は、カラーフィルタ層の凹凸構造が設けられた面に液晶ポリマーを塗布し、塗膜の全体を光配向処理に供することにより得られる。このようにして得られる固体化液晶層は、画素の透過部でより薄く、画素の反射部でより厚い。すなわち、この方法によると、リターデイションが異なる複数の領域を含んだ固体化液晶層が得られる。
【００１２】
しかしながら、特許文献１に記載された技術では、着色層間の厚さの差を厳密に制御する必要がある。同様に、特許文献２に記載された技術では、着色層の反射部における厚さと透過部における厚さとの差を厳密に制御する必要がある。そのため、これらの技術を採用した場合、カラーフィルタ層の設計が制約を受けるか、または、カラーフィルタ層の製造の難度が上昇する。そして、これら技術では、カラーフィルタ層の凹凸面上に固体化液晶層を形成する。それゆえ、固体化液晶層の各領域で設計通りの膜厚を達成するには、コーティング液の流動性や塗膜の収縮率などの様々な要因を考慮しなければならない。
【特許文献１】特開２００５−２４９１９号公報
【特許文献２】特開２００６−８５１３０号公報
【発明の開示】
【発明が解決しようとする課題】
【００１３】
本発明の目的は、配向欠陥が発生しにくく、均一な位相差を有し、膜厚の均一性に優れた位相差層を備えたリターデイション基板を提供することにある。
【課題を解決するための手段】
【００１４】
本発明の第１側面によると、基材と、
前記基材に支持され、光学異方性を有する固体化液晶層と、
前記固体化液晶層の下層で、前記固体化液晶層を配向させる配向規制層とを具備し、
前記固体化液晶層との界面において、前記配向規制層の表面は基準面から突出した凸部を有し、前記凸部の側面と前記基材表面とのなす最大角度は、１°以上１０°以下であることを特徴とするリターデイション基板が提供される。
【００１５】
本発明の第２側面によると、互いに向き合った第１および第２基板と、
前記第１および第２基板に挟まれた液晶層とを具備し、
前記第１および第２基板のいずれか一方は、前述のリターデイション基板であって、前記配向規制層の下に配置されたカラーレジスト層をさらに具備し、前記配向規制層の前記凸部の高さは０．２μｍ以上のリターデイション基板を含むことを特徴とする液晶表示装置が提供される。
【発明の効果】
【００１６】
本発明によると、配向欠陥が発生しにくく、均一な位相差を有し、膜厚の均一性に優れた位相差層を備えたリターデイション基板が実現される。
【発明を実施するための最良の形態】
【００１７】
以下、本発明の態様について、図面を参照しながら詳細に説明する。なお、同様または類似した機能を発揮する構成要素には全ての図面を通じて同一の参照符号を付し、重複する説明は省略する。
【００１８】
図１は、本発明の一態様に係るリターデイション基板を概略的に示す斜視図である。図２は、図１に示すリターデイション基板のII−II線に沿った断面図である。
【００１９】
図１および図２に示すリターデイション基板１０は、基材１１０とカラーレジスト層１２０と固体化液晶層１３０とを含んでいる。
【００２０】
基材１１０は、光透過性を有している。基材１１０は、例えば透明基板であり、ブラックマトリクス（ＢＭ）が設けられている。
【００２１】
カラーレジスト層１２０は、基材１１０上に形成されている。カラーレジスト層１２０は、吸収スペクトルが互いに異なり、基材１１０上で隣り合った複数の着色層１２０ａ乃至１２０ｃを含んでいる。具体的には、着色層１２０ａが透過させる光は着色層１２０ｂが透過させる光と比較して波長がより短く、着色層１２０ｂが透過させる光は着色層１２０ｃが透過させる光と比較して波長がより短い。なお、或る光の「中心波長」は、その光のスペクトルが最大強度を示す波長である。
【００２２】
カラーレジスト層１２０は、着色層１２０ａ乃至１２０ｃとは吸収スペクトルが異なる１つ以上の着色層をさらに含んでいてもよい。ここでは、一例として、着色層１２０ａは赤色着色層であり、第２着色層１２０ｂは緑色着色層であり、第３着色層１２０ｃは青色着色層であるとする。
【００２３】
着色層１２０ａ乃至１２０ｃの各々は、Ｙ方向に延びた帯形状を有している。着色層１２０ａ乃至１２０ｃは、Ｙ方向と交差するＸ方向に繰り返し並んでおり、ストライプ配列を形成している。なお、Ｘ方向およびＹ方向は、基材１１０のカラーレジスト層１２０と向き合った面に平行な方向である。また、後述するＺ方向は、Ｘ方向およびＹ方向に対して垂直な方向である。
【００２４】
着色層１２０ａ乃至１２０ｃの各々は、他の形状を有していてもよい。例えば、着色層１２０ａ乃至１２０ｃの各々は矩形状であってもよい。この場合、着色層１２０ａ乃至１２０ｃは、正方配列またはデルタ配列を形成していてもよい。
【００２５】
着色層１２０ａ乃至１２０ｃの各々は、例えば、透明樹脂とその中に分散させた顔料とを含んだ混合物からなる。着色層１２０ａ乃至１２０ｃの各々は、顔料と顔料担体とを含んだ着色組成物のパターン層を形成し、このパターン層を硬化させることにより得られる。着色組成物については、後で説明する。
【００２６】
カラーレジスト層１２０の上には、配向規制層１４０を介して固体化液晶層１３０が設けられる。配向規制層１４０は、その上の固体化液晶層１３０を配向させる。
【００２７】
固体化液晶層１３０は、リターデイション層である。固体化液晶層１３０は、典型的には、連続膜であり、カラーレジスト層１２０の一主面の全体を被覆している。
【００２８】
固体化液晶層１３０は、その主面に平行な方向に並んだ３つ以上の領域を含んでいる。それら領域の少なくとも２つは、複屈折性を有しており、リターデイションが互いに異なっている。
【００２９】
具体的には、固体化液晶層１３０は、領域１３０ａ乃至１３０ｃを含んでいる。領域１３０ａ乃至１３０ｃは、Ｚ方向に垂直な方向に隣り合っている。
【００３０】
領域１３０ａ乃至１３０ｃは、それぞれ、着色層１２０ａ乃至１２０ｃと向き合っている。領域１３０ａ乃至１３０ｃは、それぞれ、着色層１２０ａ乃至１２０ｃとほぼ等しい形状を有している。
【００３１】
領域１３０ａ乃至１３０ｃは、それぞれ、着色層１２０ａ乃至１３０ｂと比較してより小さい。領域１３０ａ乃至１３０ｃは、互いから離間している。領域１３０ｄは、固体化液晶層１３０のうち領域１３０ａ乃至１３０ｃ以外の領域である。領域１３０ｄは位相差を有しない領域である。上述したように、領域１３０ａ乃至１３０ｃは、互いに異なるリターデイションを有しているので、固体化液晶層１３０には、所定の位相差パターンが設けられている。図示する例においては、領域１３０ｄは、基材１１０に設けられたＢＭに対応する領域であるが、これに限定されるものではない。
【００３２】
領域１３０ａ乃至１３０ｃは、サーモトロピック液晶化合物または組成物を重合および／または架橋させてなる。領域１３０ａ乃至１３０ｃは、組成が互いに等しい。
【００３３】
典型的には、領域１３０ａ乃至１３０ｃは、厚さが互いに等しい。すなわち、典型的には、固体化液晶層１３０は均一な厚さを有している。
【００３４】
領域１３０ａ乃至１３０ｃは、配向の程度が互いに異なっている。領域１３０ａは領域１３０ｂと比較して配向の程度がより大きい。領域１３０ｂは領域１３０ｃと比較して配向の程度がより大きい。したがって、領域１３０ａでは、領域１３０ｂと比較して屈折率異方性がより大きい。そして、領域１３０ｂでは、領域１３０ｃと比較して屈折率異方性がより大きい。なお、領域１３０ｃは、複屈折性を有していてもよく、光学的に等方性であってもよい。
【００３５】
ここで、「配向の程度」は、面内方向に隣り合った領域の各々におけるメソゲンＭＳの配向度を意味する。メソゲンＭＳの配向度は、その領域の全体に亘って一定であってもよく、Ｚ方向に沿って変化していてもよい。例えば、或る領域においては、下面付近で配向度がより高く、上面付近で配向度がより低くてもよい。この場合、「配向の程度」は、厚さ方向についての配向度の平均を示す。
【００３６】
領域１３０ａが領域１３０ｂと比較して配向の程度がより大きいことは、領域１３０ａの屈折率異方性と領域１３０ｂの屈折率異方性との比較により確認することができる。同様に、領域１３０ｂが領域１３０ｃと比較して配向の程度がより大きいことは、領域１３０ｂの屈折率異方性と領域１３０ｃの屈折率異方性との比較により確認することができる。
【００３７】
このように、領域１３０ａ乃至１３０ｃは、配向の程度が互いに異なっている。そして、領域１３０ａ乃至１３０ｃは、厚さがほぼ等しい。したがって、領域１３０ａ乃至１３０ｃは、リターデイションが互いに異なっている。
【００３８】
メソゲンが棒状である場合、領域１３０ａ乃至１３０ｃの各々は、例えば、メソゲンの長さ方向がＺ方向に対してほぼ垂直な一方向に揃ったホモジニアス配向に対応した正のＡプレート、メソゲンの長さ方向がＺ方向にほぼ平行な方向に揃ったホメオトロピック配向に対応した正のＣプレート、または、Ｚ方向にほぼ平行な方向を螺旋軸とする螺旋構造を形成し且つ螺旋軸に垂直な各面内でメソゲンの長さ方向がＺ方向に対してほぼ垂直な一方向に揃ったコレステリック配向に対応した負のＣプレートであってもよい。メソゲンが棒状である場合、領域１３０ａ乃至１３０ｃの各々は、メソゲンの長さ方向がＺ方向に垂直な一方向に偏るように変形したコレステリック配向に対応した正のＡプレートと負のＣプレートとの複合体であってもよい。メソゲンが円盤状である場合、領域１３０ａ乃至１３０ｃの各々は、例えば、メソゲンの厚さ方向がＺ方向にほぼ平行な方向に揃ったホメオトロピック配向に対応した負のＡプレート、または、メソゲンの厚さ方向がＺ方向にほぼ垂直な一方向に揃ったホモジニアス配向に対応した正のＣプレートである。このように、領域１３０ａ乃至１３０ｃには、あらゆる配向構造を採用することができる。
【００３９】
上記の通り、領域１３０ｃは、光学的に等方性であってもよい。すなわち、領域１３０ｃにおいて、メソゲンは、配向構造を形成していなくてもよい。
【００４０】
このリターデイション基板１０は、上記の通り、屈折率異方性が互いに異なる領域１３０ａ乃至１３０ｃを含んでいる。そのため、領域１３０ａ乃至１３０ｃのリターデイションを互いに異ならしめるために、それらの厚さを互いに異ならしめる必要がない。それゆえ、領域１３０ａ乃至１３０ｃの厚さを互いに異ならしめてもよいが、領域１３０ａ乃至１３０ｃの厚さを互いに等しくすることができる。したがって、この固体化液晶層１３０は、容易に形成することができる。
【００４１】
連続膜としての固体化液晶層１３０は、パターニングされた固体化液晶層１３０と比較して、カラーレジスト層１２０からリターデイション基板１０の外部への物質移動を生じ難くする。したがって、連続膜としての固体化液晶層１３０を含んだリターデイション基板１０を例えば液晶表示装置において使用した場合、カラーレジスト層１２０から液晶層中への不純物の混入を抑制できる。
【００４２】
次に、このリターデイション基板１０の材料および製造方法について説明する。
【００４３】
基材１１０は、典型的には、ガラス板または樹脂板などの光透過性基板である。ガラス板の材料としては、例えば、ソーダ石灰ガラス、低アルカリ硼珪酸ガラスまたは無アルカリアルミノ硼珪酸ガラスを使用することができる。樹脂板の材料としては、例えば、ポリカーボネート、ポリメタクリル酸メチルまたはポリエチレンテレフタレートを使用することができる。
【００４４】
基材１１０は、単層構造を有していてもよく、多層構造を有していてもよい。例えば、リターデイション基板１０が液晶表示装置の一部品である場合、基材１１０として、インジウム錫酸化物および錫酸化物などの透明導電体からなる透明電極が形成された光透過性基板を使用してもよい。あるいは、基材１１０として、画素回路などの回路が形成された光透過性基板を使用してもよい。
【００４５】
基材１１０は、プラスチックフィルムなどの光透過性フィルムまたはプラスチックシートなどの光透過性シートであってもよい。
【００４６】
基材１１０は、光透過性を有していなくてもよい。例えば、リターデイション基板１０に、透過光の代わりに反射光を利用する構成を採用した場合、基材１１０は遮光性であってもよい。
【００４７】
基材１１０の所定の領域には、常法によりＢＭを形成する。ＢＭの高さは、顔料濃度等に応じて適宜決定することができる。例えばカーボン顔料が用いられる場合には、ＢＭは、通常１．０〜２．０μｍ程度の高さで形成される。
【００４８】
カラーレジスト層１２０の形成には、何れの方法を用いてもよい。一例によると、着色層１２０ａ乃至１２０ｃの各々は、顔料担体とこれに分散させた顔料とを含んだ着色組成物の膜を形成し、この膜を硬化させることにより得られる。
【００４９】
着色組成物の顔料としては、有機顔料および／または無機顔料を使用することができる。着色組成物は、１種の有機または無機顔料を含んでいてもよく、複数種の有機顔料および／または無機顔料を含んでいてもよい。
【００５０】
顔料は、発色性が高く且つ耐熱性、特には耐熱分解性が高いことが好ましく、通常は、有機顔料が用いられる。以下に、着色組成物に使用可能な有機顔料の具体例をカラーインデックス番号で示す。
【００５１】
赤色着色組成物の有機顔料としては、例えば、Ｃ．Ｉ．Ｐｉｇｍｅｎｔ Ｒｅｄ ７、１４、４１、４８：２、４８：３、４８：４、８１：１、８１：２、８１：３、８１：４、１４６、１６８、１７７、１７８、１７９、１８４、１８５、１８７、２００、２０２、２０８、２１０、２４６、２５４、２５５、２６４、２７０、２７２および２７９などの赤色顔料を用いることができる。赤色着色組成物の有機顔料として、赤色顔料と黄色顔料との混合物を使用してもよい。この黄色顔料としては、例えば、Ｃ．Ｉ． Ｐｉｇｍｅｎｔ Ｙｅｌｌｏｗ１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、１９８、２１３または２１４を使用することができる。
【００５２】
緑色着色組成物の有機顔料としては、例えば、Ｃ．Ｉ．Ｐｉｇｍｅｎｔ Ｇｒｅｅｎ ７、１０、３６および３７などの緑色顔料を用いることができる。緑色着色組成物の有機顔料として、緑色顔料と黄色顔料との混合物を使用してもよい。この黄色顔料としては、例えば、赤色着色組成物について例示したのと同様のものを使用することができる。
【００５３】
青色着色組成物の有機顔料としては、例えば、Ｃ．Ｉ．Ｐｉｇｍｅｎｔ Ｂｌｕｅ １５、１５：１、１５：２、１５：３、１５：４、１５：６、１６、２２、６０および６４などの青色顔料を用いることができる。青色着色組成物の有機顔料として、青色顔料と紫色顔料との混合物を使用してもよい。この紫色顔料としては、例えば、Ｃ．Ｉ．Ｐｉｇｍｅｎｔ Ｖｉｏｌｅｔ １、１９、２３、２７、２９、３０、３２、３７、４０、４２または５０を使用することができる。
【００５４】
無機顔料としては、例えば、黄色鉛、亜鉛黄、べんがら（赤色酸化鉄（ＩＩＩ））、カドミウム赤、群青、紺青、酸化クロム緑およびコバルト緑などの金属酸化物粉、金属硫化物粉、または金属粉を使用することができる。無機顔料は、例えば、彩度と明度とをバランスさせつつ、良好な塗布性、感度および現像性などを達成するために、有機顔料と組み合わせて用いられ得る。
【００５５】
着色組成物は、顔料以外の着色成分をさらに含んでいてもよい。例えば、着色組成物は、十分な耐熱性を達成できるのであれば、染料を含有していてもよい。この場合、染料を用いた調色が可能である。
【００５６】
透明樹脂は、可視光領域である４００乃至７００ｎｍの全波長領域に亘って好ましくは８０％以上、より好ましくは９５％以上の透過率を有している樹脂である。透明樹脂の材料、すなわち顔料担体としては、例えば、熱可塑性樹脂、熱硬化性樹脂および感光性樹脂などの透明樹脂、その前駆体またはそれらの混合物を使用することができる。顔料担体としての透明樹脂は、例えば、熱可塑性樹脂、熱硬化性樹脂、感光性樹脂またはそれらの２つ以上を含んだ混合物である。透明樹脂の前駆体は、例えば、放射線照射により硬化するモノマーおよび／またはオリゴマーを含んでいる。
【００５７】
着色組成物において、透明樹脂は、顔料１００質量部に対して、例えば３０乃至７００質量部、好ましくは６０乃至４５０質量部の量で用いる。透明樹脂とその前駆体との混合物を顔料担体として用いる場合には、着色組成物において、透明樹脂は、顔料１００質量部に対して、例えば２０乃至４００質量部、好ましくは５０乃至２５０質量部の量で用いる。この場合、透明樹脂の前駆体は、着色組成物において、顔料１００質量部に対して、例えば１０乃至３００質量部、好ましくは１０乃至２００質量部の量で用いる。
【００５８】
熱可塑性樹脂としては、例えば、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン樹脂、ポリアミド樹脂、ゴム系樹脂、環化ゴム系樹脂、セルロース類、ポリブタジエン、ポリエチレン、ポリプロピレンまたはポリイミド樹脂を使用することができる。
【００５９】
熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂またはフェノール樹脂を使用することができる。
【００６０】
感光性樹脂としては、例えば、水酸基、カルボキシル基およびアミノ基などの反応性の置換基を有する線状高分子に、イソシアネート基、アルデヒド基およびエポキシ基などの反応性置換基を有するアクリル化合物、メタクリル化合物または桂皮酸を反応させて、アクリロイル基、メタクリロイル基およびスチリル基など光架橋性基を線状高分子に導入した樹脂を使用することができる。また、スチレン−無水マレイン酸共重合物およびα−オレフィン−無水マレイン酸共重合物などの酸無水物を含む線状高分子を、ヒドロキシアルキルアクリレートおよびヒドロキシアルキルメタクリレートなどの水酸基を有するアクリル化合物またはメタクリル化合物によりハーフエステル化した樹脂も使用することができる。
【００６１】
透明樹脂の前駆体であるモノマーおよび／またはオリゴマーとしては、例えば、２−ヒドロキシエチルアクリレート、２−ヒドロキシエチルメタクリレート、２−ヒドロキシプロピルアクリレート、２−ヒドロキシプロピルメタクリレート、シクロヘキシルアクリレート、シクロヘキシルメタクリレート、ポリエチレングリコールジアクリレート、ポリエチレングリコールジメタクリレート、ペンタエリスリトールトリアクリレート、ペンタエリスリトールトリメタクリレート、トリメチロールプロパントリアクリレート、トリメチロールプロパントリメタクリレート、ジペンタエリスリトールヘキサアクリレート、ジペンタエリスリトールヘキサメタクリレート、トリシクロデカニルアクリレート、トリシクロデカニルメタクリレート、メラミンアクリレート、メラミンメタクリレート、エポキシアクリレートおよびエポキシメタクリレートなどのアクリル酸エステルおよびメタクリル酸エステル；アクリル酸、メタクリル酸、スチレン、酢酸ビニル、アクリルアミド、メタクリルアミド、Ｎ−ヒドロキシメチルアクリルアミド、Ｎ−ヒドロキシメチルメタクリルアミド、アクリロニトリル、またはそれらの２種以上を含んだ混合物を使用することができる。
【００６２】
着色組成物を紫外線などの光を照射することによって硬化する場合、着色組成物には例えば光重合開始剤を添加する。
【００６３】
光重合開始剤としては、例えば、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−メチル−１［４−（メチルチオ）フェニル］−２−モルフォリノプロパン−１−オンおよび２−ベンジル−２−ジメチルアミノ−１−（４−モルフォリノフェニル）−ブタン−１−オンなどのアセトフェノン系光重合開始剤；ベンゾイン、ベンゾインメチルエーテル、ベンゾインエチルエーテル、ベンゾインイソプロピルエーテルおよびベンジルジメチルケタールなどのベンゾイン系光重合開始剤；ベンゾフェノン、ベンゾイル安息香酸、ベンゾイル安息香酸メチル、４−フェニルベンゾフェノン、ヒドロキシベンゾフェノン、アクリル化ベンゾフェノンおよび４−ベンゾイル−４’−メチルジフェニルサルファイドなどのベンゾフェノン系光重合開始剤；チオキサントン、２−クロロチオキサントン、２−メチルチオキサントン、イソプロピルチオキサントンおよび２，４−ジイソプロピルチオキサントンなどのチオキサントン系光重合開始剤；２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジンおよび２，４−トリクロロメチル（４’−メトキシスチリル）−６−トリアジンなどのトリアジン系光重合開始剤；ボレート系光重合開始剤；カルバゾール系光重合開始剤；イミダゾール系光重合開始剤；またはそれらの２種以上を含んだ混合物を使用することができる。
【００６４】
光重合開始剤は、着色組成物において、顔料１００質量部に対して、例えば５乃至２００質量部、好ましくは１０乃至１５０質量部の量で使用する。
【００６５】
光重合開始剤と共に増感剤を使用してもよい。
【００６６】
増感剤としては、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル）ベンゾフェノンおよび４，４’−ジエチルアミノベンゾフェノンなどの化合物を使用することができる。
【００６７】
増感剤は、光重合開始剤１００質量部に対して、例えば０．１乃至６０質量部の量で使用することができる。
【００６８】
着色組成物は、多官能チオールなどの連鎖移動剤をさらに含有していてもよい。
【００６９】
多官能チオールは、チオール基を２個以上有する化合物である。多官能チオールとしては、例えば、ヘキサンジチオール 、デカンジチオール 、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジン、またはそれらの２種以上を含んだ混合物を使用することができる。
【００７０】
多官能チオールは、着色組成物において、顔料１００質量部に対して、例えば０．２乃至１５０質量部、好ましくは０．２乃至１００質量部の量で使用する。
【００７１】
着色組成物は、溶剤をさらに含有していてもよい。溶剤を使用すると、顔料の分散性を向上させることができ、それゆえ、基材１１０上に着色組成物を乾燥膜厚が例えば０．２乃至５μｍとなるように塗布することが容易になる。
【００７２】
溶剤としては、例えば、シクロヘキサノン、エチルセロソルブアセテート、ブチルセロソルブアセテート、１−メトキシ−２−プロピルアセテート、ジエチレングリコールジメチルエーテル、エチルベンゼン、エチレングリコールジエチルエーテル、キシレン、エチルセロソルブ、メチル−ｎアミルケトン、プロピレングリコールモノメチルエーテル、トルエン、メチルエチルケトン、酢酸エチル、メタノール、エタノール、イソプロピルアルコール、ブタノール、イソブチルケトン、石油系溶剤、またはそれらの２種以上を含んだ混合物を使用することができる。
【００７３】
溶剤は、着色組成物において、顔料１００質量部に対して、例えば８００乃至４０００質量部、好ましくは１０００乃至２５００質量部の量で使用する。
【００７４】
着色組成物は、例えば、１種以上の顔料を、必要に応じて上記光重合開始剤と共に、顔料担体および有機溶剤中に、三本ロールミル、二本ロールミル、サンドミル、ニーダおよびアトライタなどの分散装置を用いて微細に分散させることにより製造することができる。２種以上の顔料を含む着色組成物は、異なる顔料を含んだ分散体を調製し、それら分散体を混合することにより製造してもよい。
【００７５】
顔料を顔料担体および有機溶剤中に分散させる際には、樹脂型顔料分散剤、界面活性剤および顔料誘導体などの分散助剤を使用することができる。分散助剤は、顔料の分散性を向上させ、分散後の顔料の再凝集を抑制する。したがって、分散助剤を用いて顔料を顔料担体および有機溶剤中に分散させてなる着色組成物を用いた場合には、透明性に優れたカラーフィルタが得られる。
【００７６】
分散助剤は、着色組成物において、顔料１００質量部に対して、例えば０．１乃至４０質量部、好ましくは０．１乃至３０質量部の量で使用する。
【００７７】
樹脂型顔料分散剤は、顔料に吸着する性質を有する顔料親和性部位と、顔料担体と相溶性のある部位とを含んでいる。樹脂型顔料分散剤は、顔料に吸着して顔料の顔料担体への分散性を安定化する。
【００７８】
樹脂型顔料分散剤としては、例えば、ポリウレタン、ポリアクリレートなどのポリカルボン酸エステル、不飽和ポリアミド、ポリカルボン酸、ポリカルボン酸アミン塩、ポリカルボン酸部分アミン塩、ポリカルボン酸アンモニウム塩、ポリカルボン酸アルキルアミン塩、ポリシロキサン、長鎖ポリアミノアマイドリン酸塩および水酸基含有ポリカルボン酸エステル、これらの変性物、ポリ（低級アルキレンイミン）と遊離カルボキシル基を有するポリエステルとの反応により形成されたアミドおよびその塩などの油性分散剤；アクリル酸−スチレン共重合体、メタクリル酸−スチレン共重合体、アクリル酸−アクリル酸エステル共重合体、アクリル酸−メタクリル酸エステル共重合体、メタクリル酸−アクリル酸エステル共重合体、メタクリル酸−メタクリル酸エステル共重合体、スチレン−マレイン酸共重合体、ポリビニルアルコールおよびポリビニルピロリドンなどの水溶性樹脂若しくは水溶性高分子化合物；ポリエステル類、変性ポリアクリレート類、エチレンオキサイド／プロピレンオキサイド付加化合物、燐酸エステル類、またはそれらの２種以上を含んだ混合物を使用することができる。
【００７９】
界面活性剤としては、例えば、ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミンおよびポリオキシエチレンアルキルエーテルリン酸エステルなどのアニオン性界面活性剤；ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレートおよびポリエチレングリコールモノラウレートなどのノニオン性界面活性剤；アルキル４級アンモニウム塩およびそれらのエチレンオキサイド付加物などのカオチン性界面活性剤；アルキルジメチルアミノ酢酸ベタインなどのアルキルベタインおよびアルキルイミダゾリンなどの両性界面活性剤；またはそれらの２種以上を含んだ混合物を使用することができる。
【００８０】
色素誘導体は、有機色素に置換基を導入した化合物である。色素誘導体は、使用する顔料と色相が近いことが好ましいが、添加量が少なければ色相の異なっていてもよい。用語「有機色素」は、一般に色素とは呼ばれている化合物に加え、一般に色素とは呼ばれていないナフタレン系およびアントラキノン系化合物などの淡黄色の芳香族多環化合物を包含している。色素誘導体としては、例えば、特開昭６３−３０５１７３号公報、特公昭５７−１５６２０号公報、特公昭５９−４０１７２号公報、特公昭６３−１７１０２号公報、または特公平５−９４６９号公報に記載されているものを使用できる。特に、塩基性基を有する色素誘導体は、顔料の分散性を高める効果が大きい。着色組成物は、１種の色素誘導体を含んでいてもよく、複数の色素誘導体を含んでいてもよい。
【００８１】
着色組成物には、その粘度の経時的安定性を高めるために貯蔵安定剤を添加してもよい。貯蔵安定剤としては、例えば、ベンジルトリメチルクロライド；ジエチルヒドロキシアミンなどの４級アンモニウムクロライド；乳酸およびシュウ酸などの有機酸；その有機酸のメチルエーテル；ｔ−ブチルピロカテコール；テトラエチルホスフィンおよびテトラフェニルフォスフィンなどの有機ホスフィン；亜リン酸塩；またはそれらの２種以上を含んだ混合物を使用することができる。
【００８２】
貯蔵安定剤は、着色組成物において、顔料１００質量部に対して、例えば０．１乃至１０質量部の量で含有させる。
【００８３】
着色組成物には、基板との密着性を高めるために、シランカップリング剤などの密着向上剤を添加してもよい。
【００８４】
シランカップリング剤としては、例えば、ビニルトリス（β−メトキシエトキシ）シラン、ビニルエトキシシランおよびビニルトリメトキシシランなどのビニルシラン類；γ−メタクリロキシプロピルトリメトキシシランなどのアクリルシラン類およびメタクリルシラン類；β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシランおよびγ−グリシドキシプロピルトリエトキシシランなどのエポキシシラン類；Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシランおよびＮ−フェニル−γ−アミノプロピルトリエトキシシランなどのアミノシラン類、γ−メルカプトプロピルトリメトキシシランおよびγ−メルカプトプロピルトリエトキシシランなどのチオシラン類；またはそれらの２種以上を含んだ混合物を使用することができる。
【００８５】
シランカップリング剤は、着色組成物において、顔料１００質量部に対して、例えば０．０１乃至１００質量部の量で含有させる。
【００８６】
着色組成物は、例えば、グラビアオフセット用印刷インキ、水無しオフセット印刷インキ、シルクスクリーン印刷用インキ、インキジェット印刷用インキ、または溶剤現像型若しくはアルカリ現像型着色レジストの形態で調製することができる。着色レジストは、熱可塑性樹脂、熱硬化性樹脂または感光性樹脂と、モノマーと、光重合開始剤と、有機溶剤とを含有する組成物中に色素を分散させたものである。
【００８７】
顔料は、着色組成物の全固形分１００質量部に対して、例えば５乃至７０質量部、好ましくは２０乃至５０質量部の量で用いる。なお、着色組成物の残りの固形分の殆どは、顔料担体が含んでいる樹脂バインダである。
【００８８】
着色組成物を成膜に使用する前に、遠心分離、焼結フィルタおよびメンブレンフィルタなどの精製装置によって、着色組成物から、例えば５μｍ以上の粒子、好ましくは１μｍ以上の粒子、より好ましくは０．５μｍ以上の粒子を除去してもよい。
【００８９】
着色層１２０ａ乃至１２０ｃの各々は、例えば、印刷法によって形成することができる。印刷法によると、着色組成物の印刷と乾燥とを行なうことにより、着色層１２０ａ乃至１２０ｃの各々を形成することができる。したがって、印刷法は、低コストで量産性に優れている。しかも、近年の印刷技術の発展により、高い寸法精度および平滑度を有する微細パターンの印刷を行なうことができる。
【００９０】
印刷法を利用する場合、着色組成物が印刷版またはブランケット上で乾燥および固化を生じないように着色組成物の組成を設計する。また、印刷法では、印刷機内での着色組成物の流動性を最適化することが重要である。したがって、着色組成物に分散剤や体質顔料を添加して、その粘度を調整してもよい。
【００９１】
着色層１２０ａ乃至１２０ｃの各々は、フォトリソグラフィ法を利用して形成してもよい。フォトリソグラフィ法によれば、カラーレジスト層１２０を、印刷法と比較してより高い精度で形成することができる。
【００９２】
この場合、まず、溶剤現像型またはアルカリ現像型着色レジストとして調製した着色組成物を、基材１１０上に塗布する。この塗布には、スプレーコート、スピンコート、スリットコートおよびロールコートなどの塗布方法を利用する。この塗膜は、乾燥膜厚が例えば０．２乃至１０μｍとなるように形成する。
【００９３】
次いで、この塗膜を乾燥させる。塗布膜の乾燥には、例えば、減圧乾燥機、コンベクションオーブン、ＩＲオーブンまたはホットプレートを利用する。塗膜の乾燥は、省略することができる。
【００９４】
続いて、塗膜に、フォトマスクを介して紫外線を照射する。すなわち、塗膜をパターン露光に供する。
【００９５】
その後、塗膜を溶剤若しくはアルカリ現像液に浸漬させるかまたは塗膜に現像液を噴霧する。これにより、塗膜から可溶部を除去して、着色層１２０ａをレジストパターンとして得る。
【００９６】
さらに、これと同様の手順で、着色層１２０ｂおよび１２０ｃを順次形成する。以上のようにして、カラーレジスト層１２０を得る。なお、この方法では、着色レジストの重合を促進するために、熱処理を施してもよい。
【００９７】
このフォトリソグラフィプロセスでは、アルカリ現像液として、例えば、炭酸ナトリウム水溶液または水酸化ナトリウム水溶液を使用することができる。あるいは、アルカリ現像液として、ジメチルベンジルアミンおよびトリエタノールアミンなどの有機アルカリを含んだ液を使用してもよい。
【００９８】
現像液には、消泡剤および界面活性剤などの添加剤を添加してもよい。現像には、例えば、シャワー現像法、スプレー現像法、ディップ現像法またはパドル現像法を利用することができる。
【００９９】
露光感度を高めるために、以下の処理を追加してもよい。すなわち、着色レジストの第１塗膜を乾燥させた後、この第１塗膜の上に、水溶性またはアルカリ水溶性樹脂、例えばポリビニルアルコールまたは水溶性アクリル樹脂を塗布する。そして、この第２塗膜を乾燥させた後に、上記のパターン露光を行なう。第２と膜は、第１塗膜における重合が酸素によって阻害されるのを防止する。したがって、より高い露光感度を達成できる。
【０１００】
カラーレジスト層１２０は、他の方法で形成してもよい。例えば、インキジェット法、電着法または転写法を利用して形成してもよい。インキジェット法によってカラーレジスト層１２０を形成する場合、例えば、基材１１０上に予め遮光性離画壁を形成しておき、この遮光性離画壁によって区画された領域に向けてノズルからインキを吐出することにより各着色層を得る。電着法によってカラーレジスト層１２０を形成する場合、基材１１０上に予め透明導電膜を形成しておき、着色組成物からなるコロイド粒子の電気泳動によって着色組成物を透明導電膜上に堆積させることにより各着色層を得る。転写法を利用する場合、剥離性の転写ベースシートの表面に予めカラーレジスト層１２０を形成しておき、このカラーレジスト層１２０をベースシートから基材１１０上に転写する。
【０１０１】
配向規制層１４０は、例えば、透明性の高いアクリル樹脂を用いて形成することができる。具体的には、アクリル樹脂組成物を塗布し、熱あるいは光で硬化させて透明樹脂層を形成する。得られた透明樹脂層に配向処理を施すことによって配向規制層１４０が形成される。例えば、特開２００８−１１６８０９号公報に記載されている樹脂組成物を用いて、任意の方法により塗布することができる。塗布方法としては、バーコータ、アプリケータ、ワイヤーバー、スピンコータ、ロールコータ、スリットコータ、カーテンコータ、ダイコータ、キャピラリーコータやコンマコータなどの方法が挙げられる。
【０１０２】
配向規制層１４０の最大厚さは、０．３μｍ以上であることが好ましい。これについては、後述する。
【０１０３】
次に、固体化液晶層１３０の形成方法について説明する。
【０１０４】
図３および図４は、固体化液晶層の形成方法の一例を概略的に示す断面図である。
【０１０５】
固体化液晶層１３０は、例えば、配向規制層１４０上に、光重合性または光架橋性のサーモトロピック液晶材料を含んだ液晶材料層１３０’を形成し、この液晶材料層１３０’をパターン露光と熱処理とに供することによって得る。
【０１０６】
液晶材料層１３０’は、例えば、配向規制層１４０上に、サーモトロピック液晶化合物を含んだコーティング液を塗布し、必要に応じて塗膜を乾燥させることにより得られる。液晶材料層１３０’では、サーモトロピック液晶化合物のメソゲンが配向構造を形成している。
【０１０７】
このコーティング液は、サーモトロピック液晶化合物に加え、例えば、溶剤、キラル剤、光重合開始剤、熱重合開始剤、増感剤、連鎖移動剤、多官能モノマーおよび／またはオリゴマー、樹脂、界面活性剤、貯蔵安定剤および密着向上剤などの成分を、この液晶化合物を含んだ組成物が液晶性を失わない範囲で加えることができる。
【０１０８】
サーモトロピック液晶化合物としては、例えば、アルキルシアノビフェニル、アルコキシビフェニル、アルキルターフェニル、フェニルシクロヘキサン、ビフェニルシクロヘキサン、フェニルビシクロヘキサン、ピリミジン、シクロヘキサンカルボン酸エステル、ハロゲン化シアノフェノールエステル、アルキル安息香酸エステル、アルキルシアノトラン、ジアルコキシトラン、アルキルアルコキシトラン、アルキルシクロヘキシルトラン、アルキルビシクロヘキサン、シクロヘキシルフェニルエチレン、アルキルシクロヘキシルシクロヘキセン、アルキルベンズアルデヒドアジン、アルケニルベンズアルデヒドアジン、フェニルナフタレン、フェニルテトラヒドロナフタレン、フェニルデカヒドロナフタレン、これらの誘導体、またはそれら化合物のアクリレートを使用することができる。
【０１０９】
光重合開始剤、増感剤、連鎖移動剤、多官能モノマーおよび／またはオリゴマー、樹脂、界面活性剤、貯蔵安定剤および密着向上剤としては、例えば、着色組成物について例示したのと同様のものを使用することができる。また、この溶剤としても、例えば、着色組成物について例示したのと同様のものを使用することができる。
【０１１０】
コーティング液の塗布には、例えば、スピンコート法；スリットコート法；凸版印刷、スクリーン印刷、平版印刷、反転印刷およびグラビア印刷などの印刷法；これらの印刷法にオフセット方式を組み合わせた方法；インキジェット法；またはバーコート法を利用することができる。
【０１１１】
液晶材料層１３０’は、例えば、均一な厚さを有している連続膜として形成する。上述した方法によれば、塗布面が十分に平坦である限り、液晶材料層１３０’を均一な厚さを有している連続膜として形成することができる。
【０１１２】
コーティング液の塗布に先立って、カラーレジスト層１２０の表面に、ラビングなどの配向処理を施してもよい。あるいは、コーティング液の塗布に先立って、カラーレジスト層１２０上に、液晶化合物の配向を規制する配向膜を形成してもよい。この配向膜は、例えば、カラーレジスト層１２０上にポリイミドなどの透明樹脂層を形成し、この透明樹脂層にラビングなどの配向処理を施すことにより得られる。この配向膜は、光配向技術を利用して形成してもよい。
【０１１３】
次に、第１露光プロセスを行なう。すなわち、図３に示すように、液晶材料層１３０’の複数の領域に、異なる露光量で光Ｌ１を照射する。例えば、液晶材料層１３０’のうち領域１３０ａに対応した領域１３０ａ’には、最大の露光量で光Ｌ１を照射する。液晶材料層１３０’のうち領域１３０ｂに対応した領域１３０ｂ’には、領域１３０ａ’と比較してより小さな露光量で光Ｌ１を照射する。液晶材料層１３０’のうち領域１３０ｃに対応した領域１３０ｃ’には、領域１３０ｂ’と比較してより小さな露光量で光Ｌ１を照射するかまたは光Ｌ１を照射しない。これにより、液晶材料層１３０’の光Ｌ１を照射した部分で、メソゲンが形成している配向構造を維持させたまま、サーモトロピック液晶化合物の重合または架橋を生じさせる。サーモトロピック液晶化合物の重合または架橋生成物では、そのメソゲン基は固定化されている。
【０１１４】
露光量が最大の領域１３０ａ’では、サーモトロピック液晶化合物の重合または架橋生成物の含有率が最も高く、未重合および未架橋のサーモトロピック液晶化合物の含有率が最も小さい。領域１３０ａ’と比較して露光量がより小さい領域１３０ｂ’では、領域１３０ａ’と比較して、サーモトロピック液晶化合物の重合または架橋生成物の含有率がより低く、未重合および未架橋のサーモトロピック液晶化合物の含有率がより高い。領域１３０ｂ’と比較して露光量がより小さい領域１３０ｃ’では、領域１３０ｂ’と比較して、サーモトロピック液晶化合物の重合または架橋生成物の含有率がより低く、未重合および未架橋のサーモトロピック液晶化合物の含有率がより高い。例えば、領域１３０ａ’では全てのサーモトロピック液晶化合物が重合しているかまたは架橋され、領域１３０ｂ’では一部のサーモトロピック液晶化合物のみが重合しているかまたは架橋され、領域１３０ｃ’ではサーモトロピック液晶化合物のほぼ全てが重合しておらず架橋されてもいない。
【０１１５】
第１露光プロセスに使用する光Ｌ１は、紫外線、可視光線および赤外線などの電磁波である。電磁波の代わりに、電子線を使用してもよい。それらの１つのみを光Ｌ１として使用してもよく、それらの２つ以上を光Ｌ１として使用してもよい。
【０１１６】
第１露光プロセスは、上述した不均一な重合または架橋を生じさせることができれば、どのような方法で行なってもよい。
【０１１７】
例えば、この露光プロセスは、或るフォトマスクを用いた露光と、それとは遮光層のパターンが異なるフォトマスクを用いた露光とを含んでいてもよい。この場合、例えば、液晶材料層１３０’の全体に光Ｌ１を照射し、或るフォトマスクを用いて領域１３０ａ’および１３０ｂ’のみに光Ｌ１を照射し、別のフォトマスクを用いて領域１３０ａ’のみに光Ｌ１を照射する。
【０１１８】
あるいは、この露光プロセスは、或るフォトマスクを使用した領域１３０ａ’の露光と、それと同一のフォトマスクを使用した領域１３０ｂ’の露光と、任意にそれと同一のフォトマスクを使用した領域１３０ｃ’の露光とを含んでいてもよい。この場合、例えば、或るフォトマスクを使用して領域１３０ａ’に最大の露光量で光Ｌ１を照射し、そのフォトマスクを使用して領域１３０ｂ’に領域１３０ａ’と比較してより小さな露光量で光Ｌ１を照射し、そのフォトマスクを使用して領域１３０ｃ’に領域１３０ｂ’と比較してより小さな露光量で光Ｌ１を照射する。
【０１１９】
あるいは、この露光プロセスは、ハーフトーンマスクを使用した露光を含んでいてもよい。例えば、領域１３０ｃ’に対応した部分に遮光層が設けられ、領域１３０ｂ’に対応した部分に半透過層が設けられたハーフトーンマスクを介して、液晶材料層１３０’に光Ｌ１を照射する。ハーフトーンマスクの代わりに、グレイトーンマスクまたは波長制限マスクを使用してもよい。グレイトーンマスクは、半透過層を省略し、露光機の解像度以下の幅の複数のスリットを有する遮光層を領域１３０ｂ’に対応した部分に設けたこと以外は、ハーフトーンマスクと同様の構造を有している。波長制限マスクは、光の透過波長域が異なる複数の部分を含んでいる。
【０１２０】
あるいは、フォトマスクを使用する代わりに、電子ビームなどの放射線または光束を液晶材料層１３０’上で走査させてもよい。
【０１２１】
あるいは、上述した技術を組み合わせてもよい。
【０１２２】
第１露光プロセスを完了した後、第１熱処理プロセスを行なう。すなわち、液晶材料層１３０’を、サーモトロピック液晶化合物が液晶相から等方相へと変化する相転移温度と等しい温度以上に加熱する。未反応化合物であるサーモトロピック液晶化合物のメソゲンは固定化されていない。それゆえ、液晶材料層１３０’を相転移温度以上に加熱すると、未反応化合物のメソゲンの配向の程度が低下する。例えば、未反応化合物のメソゲンは、液晶相から等方相へと変化する。他方、サーモトロピック液晶化合物の重合または架橋生成物では、メソゲンは固定化されている。
【０１２３】
したがって、図４に示すように、領域１３０ｂ’では、領域１３０ａ’と比較して、メソゲンＭＳの配向の程度がより低くなる。そして、領域１３０ｃ’では、領域１３０ｂ’と比較して、メソゲンＭＳの配向の程度がより低くなる。例えば、領域１３０ａ’におけるメソゲンＭＳの配向の程度は、この熱処理によって殆ど変化しない。領域１３０ｂ’におけるメソゲンＭＳの配向の程度は、この熱処理によって小さくなる。そして、領域１３０ｃ’では、この熱処理によってメソゲンＭＳの配向構造が消失する。
【０１２４】
その後、未反応化合物のメソゲンについて配向の程度を低下させたまま、未反応化合物を重合および／または架橋させる。
【０１２５】
例えば、図４に示す第２露光プロセスを行なう。すなわち、サーモトロピック液晶化合物が等方相から液晶相へと変化する相転移温度よりも高い温度に液晶化合物層１３０’を維持したまま、液晶化合物層１３０’の全体に光Ｌ２を照射する。液晶化合物層１３０’には、未反応化合物のほぼ全てが重合および／または架橋反応を生じるのに十分な露光量で光Ｌ２を照射する。これにより、未反応化合物の重合または架橋を生じさせ、配向の程度を低下させたメソゲンを固定化する。以上のようにして、固体化液晶層１３０を得る。
【０１２６】
なお、或る液晶化合物は、等方相から液晶相へと変化する第１相転移温度が、液晶相から等方相へと変化する第２相転移温度と比較してより低い。それゆえ、特定の場合には、第２露光プロセスにおける液晶化合物層１３０’の温度は、第１熱処理プロセスの加熱温度と比較してより低くてもよい。ただし、通常は、簡便性の観点で、第２露光プロセスにおける液晶化合物層１３０’の温度は、第１相転移温度以上とする。
【０１２７】
光Ｌ２としては、光Ｌ１について説明したのと同様のものを使用することができる。光Ｌ２と光Ｌ１とは、同一であってもよく、異なっていてもよい。
【０１２８】
第２露光プロセスでは、液晶化合物層１３０’の全体に亘って露光量が等しくてもよい。この場合、微細なパターンが設けられたフォトマスクを使用する必要がない。したがって、この場合、プロセスを簡略化することができる。
【０１２９】
あるいは、第２露光プロセスは、第１露光プロセスにおける露光量と第２露光プロセスにおける露光量との和である合計露光量が領域１３０ａ’乃至１３０ｃ’間で等しくなるように行なってもよい。例えば、領域１３０ａ’の合計露光量が領域１３０ｃ’の合計露光量と比較して著しく大きい場合、領域１３０ａ’および／または着色層１２０ａが不所望なダメージを受ける可能性がある。合計露光量を領域１３０ａ’乃至１３０ｃ’間で等しくすると、そのようなダメージを防止できる。
【０１３０】
未反応化合物の重合および／または架橋は、他の方法で行なってもよい。
【０１３１】
例えば、未反応化合物、すなわちサーモトロピック液晶化合物が第１相転移温度よりも高い重合および／または架橋温度に加熱することによって重合および／または架橋する材料である場合、第２露光プロセスの代わりに、第２熱処理プロセスを行なってもよい。具体的には、第２露光プロセスの代わりに、液晶材料層１３０’を重合および／または架橋温度以上に加熱して、未反応化合物を重合および／または架橋させる。これにより、固体化液晶層１３０を得る。なお、第１熱処理における加熱温度は、例えば、第１相転移温度以上であり且つ重合および／または架橋温度未満とする。
【０１３２】
あるいは、第１熱処理プロセスの後に、第２熱処理プロセスと第２露光プロセスとを順次行なってもよい。あるいは、第１熱処理プロセスの後に、第２露光プロセスと第２熱処理プロセスとを順次行なってもよい。あるいは、第１熱処理プロセスの後に、第２熱処理プロセスと第２露光プロセスと第２熱処理プロセスとを順次行なってもよい。このように第２露光プロセスと第２熱処理プロセスとを組み合わせると、未反応化合物の重合および／または架橋をより確実に進行させることができる。それゆえ、より強固な固体化液晶層１３０を得ることができる。
【０１３３】
未反応化合物が或る温度に加熱することによって重合および／または架橋する材料である場合、第１熱処理における加熱温度は、それが重合および／または架橋する温度以上であってもよい。ただし、この場合、配向の程度の低下と重合および／または架橋とが同時に進行する。そのため、製造条件が固体化液晶層１３０の光学特性に及ぼす影響が比較的大きい。
【０１３４】
上述したように、所定の位相差パターンを有する固体化液晶層１３０を得るためには、配向規制層１４０上の液晶材料層１３０’の所定の領域に光を照射して、パターン露光が施される。液晶材料層１３０’の露光部において、所望の位相差が得られる。図５に示されるように位相差範囲Ｃが露光部に対応し、この露光部の液晶材料層１３０’が盛り上がる。それに伴なって非露光部も引き上げられ、固体化液晶層１３０の表面は、図５に示すように大きなうねりをもった形状になってしまう。
【０１３５】
露光部の盛り上がりは特に問題とはならないものの、非露光部の盛り上がりは、種々の問題の原因となる。例えば、ＢＭ上にインセル位相差層が形成される場合は、その上に設けられるカラーレジスト層の乗り上げによるツノが大きくなる。さらには、画素端部において色調が薄くなるといった不具合が発生する。
【０１３６】
カラーレジスト層の上にインセル位相差層を形成した場合も、同様の現象が生じる。図６に示されるように、位相差領域Ｃに対応する露光部では、固体化液晶層１３０の表面が大きなうねりをもった形状となり、その上に形成される液晶層のセルギャップの不具合を引き起こす。
【０１３７】
鋭意した結果、本発明者らは、配向規制層１４０の表面を制御することによって、配向欠陥を低減するとともに、固体化液晶層の膜厚の均一性を高めることを可能とした。具体的には、配向規制層の表面には凸部が設けられ、この凸部の側面と基材表面とのなす最大角度は、１°以上１０°以下に規定される。
【０１３８】
配向規制層１４０の最大厚さが０．３μｍ以上であれば、上述した範囲の角度で凸部を形成することができることが、本発明者らによって見出された。配向規制層の最大厚さとは、カラーレジスト層上に形成される配向規制層１４０の位相差領域Ｃにおける最大厚さ１４１をさす。この最大厚さが０．３μｍ以上であれば、露光部と非露光部との境界の固体化液晶層の膜厚が薄くなり、露光部の盛り上がりによる非露光部への影響を防ぐことによって、非露光部の表面の平坦性を高めることができる。
【０１３９】
例えばＢＭ上に配向規制層１４０が設けられる場合には、配向規制層１４０表面の凸部ａは、図７に示すようにＢＭ上に位置する。
【０１４０】
ＢＭが設けられた複数の基材を用意し、表面の凸部の高さおよび最大角度の異なる種々の配向規制層を形成した。それぞれの配向規制層の上には、固体化液晶層およびカラーレジスト層を順次形成してリターデイション基板を作製した。得られたリターデイション基板について、配向欠陥の発生、非露光部の平坦性、およびＲＧＢ厚さ分布を調べた。その結果を、下記表１にまとめる。
【表１】
2010044280.tif 000003
【０１４１】
なお、凸部高さは触針式表面形状測定機により測定し、傾斜角度は測定したプロファイルデータにより求めた。配向欠陥は偏光顕微鏡により観察し、認められない場合を“○”とした。全面に欠陥が生じた場合を“×”とし、その中間を“△”とした。
【０１４２】
非露光部の平坦性は、固体化液晶層表面の非露光部における最大値と最小値との差により求めた。０．３μｍ以下であれば、要求されるＲＧＢそれぞれの画素内における色度分布は、許容範囲内である。
【０１４３】
上記表１に示されるように、凸部の側面の最大角度が１°以上１０°以下の範囲内であれば、配向欠陥の発生を防止しつつ非露光部の平坦性を許容範囲に制御することができる。その結果、ＲＧＢの色度分布も良好である。ＢＭ上に配向規制層１４０が設けられる場合には、配向規制層１４０の基準面ｂから凸部ａの表面までの距離ｈは、０．２μｍ以上１．０μｍ以下が好ましいことが、上記表１に示されている。
【０１４４】
図８には、カラーレジスト層１２０上に配向規制層１４０が設けられる場合の例を示す。図示する例においては、ＢＭが設けられた基材１１０上には、カラーレジスト層１２０、配向規制層１４０、および固体化液晶層１３０が順次設けられる。図示するように、ＢＭの端部ではカラーレジスト層１２０にツノが発生し、配向規制層１４０表面の凸部ａは、図８に示すようにＢＭ上に位置する。
【０１４５】
ＢＭが設けられた複数の基材を用意し、カラーレジスト層をそれぞれ形成した。カラーレジスト層の上には、表面に凸部を有する配向規制層および固体化液晶層を順次形成して、リターデイション基板を作製した。それぞれのリターデイション基板においては、配向規制層の表面の凸部の高さおよび最大角度が異なっている。得られたリターデイション基板について、配向欠陥の発生、非露光部の平坦性、および透過部のセルギャップ均一性を調べた。その結果を、下記表２にまとめる。
【表２】
2010044280.tif 000004
【０１４６】
凸部高さおよび傾斜角度は、前述と同様の手法により測定した。配向欠陥および非露光部の平坦性もまた、述と同様の手法により測定し、同様の基準で評価した。透過部のセルギャップ均一性は、０．３μｍ以下であれば“○”とし、それ以外は“×”とした。
【０１４７】
上記表２に示されるように、凸部の側面の最大角度が１°以上１０°以下の範囲内であれば、配向欠陥の発生を防止しつつ非露光部の平坦性を許容範囲に制御することができる。その結果、透過部のセルギャップの均一性も良好である。カラーレジスト層上に配向規制層１４０が設けられる場合には、配向規制層１４０の基準面ｂから凸部ａの表面までの距離ｈは、０．２μｍ以上が好ましいことが、上記表２に示されている。
【０１４８】
図１乃至図４を参照しながら説明したリターデイション基板１０、すなわちパネル基板には、様々な変形が可能である。
【０１４９】
このリターデイション基板１０では、固体化液晶層１３０は、屈折率異方性が互いに異なる領域１３０ａ乃至１３０ｃを含んでいる。固体化液晶層１３０は、領域１３０ａ乃至１３０ｃとは屈折率異方性が異なる１つ以上の領域をさらに含んでいてもよい。例えば、半透過型液晶表示装置では、赤、緑および青色画素の各々が、透過部と反射部とを含んでいる。透過部と反射部とには、異なる光学的設計を採用する必要がある。それゆえ、固体化液晶層１３０のうち、赤、緑および青色画素に対応した部分の各々が、屈折率異方性が互いに異なる２つ以上の領域を含んでいてもよい。
【０１５０】
図９には、配向規制層１４０上に設けられた固体化液晶層１３０の上にカラーレジスト層１２０が形成された例を示す。カラーレジスト層１２０に離間してＴＦＴ基板２０が配置され、間隙に液晶層３０が配置される。例えば、カラーレジスト層１２０における着色層１２０ａは、領域１３０ｄおよび領域１３０ａの両方にわたって固体化液晶層１３０の上に設けられる。領域１３０ａは、露光を施すことより位相差が形成され、反射部Ｒに対応する。
【０１５１】
図５を参照して説明したように、固体化液晶層１３０の露光部が盛り上がるのに伴なって、固体化液晶層１３０の非露光部（透過部Ｔ）も引き上げられてしまう。その結果、透過部の端部における着色層の膜厚が薄くなり、ＲＧＢの色度分布に悪影響を及ぼすことになる。
【０１５２】
本発明のリターデイション基板においては、配向規制層１４０の表面に所定の凸部を設けることによって、固体化液晶層の露光部の盛り上がりによる非露光部への影響を防止し、非露光部の表面の平坦性を高めることができる。したがって、ＲＧＢの色度分布が損なわれることを回避することが可能である。
【０１５３】
図１０に示されるように、カラーレジスト層１２０上に配向規制層１４０および固体化液晶層１３０が形成される場合には、例えば着色層１２０ａの上には、領域１３０ｄおよび１３０ａが存在する。領域１３０ａは、露光をほどこすことにより位相差が形成され、反射部Ｒに対応する。固体化液晶層の位相差領域１３０ａ、１３０ｂ、および１３０ｃの上には、白色領域２２０が設けられる。場合によっては、白色領域２２０上にさらにＰＳ２３０が設けられる。
【０１５４】
図６を参照して説明したように、固体化液晶層１３０の露光部が盛り上がるのに伴なって、固体化液晶層１３０の非露光部（透過部Ｔ）も引き上げられてしまう。その結果、透過部Ｔと反射部Ｒとにうねりが生じてセルギャップの均一性が低下し、液晶表示特性が低下する。
【０１５５】
本発明のリターデイション基板においては、配向規制層１４０の表面に所定の凸部を設けることによって、固体化液晶層の露光部の盛り上がりによる非露光部への影響を防止し、非露光部の表面の平坦性を高めることができる。したがって、セルギャップの均一性は良好であり、液晶表示特性が損なわれることを回避することが可能である。
【０１５６】
リターデイション基板１０からカラーレジスト層１２０を省略してもよい。例えば、液晶表示装置では、その一方の基板がカラーレジスト層とリターデイション層との双方を含んでいてもよい。あるいは、液晶表示装置の一方の基板がカラーフィルタ層を含み、他方の基板がリターデイション層を含んでいてもよい。後者の場合、リターデイション基板１０は、カラーフィルタ層１２０を含んでいる必要はない。ただし、リターデイション基板１０がカラーフィルタ層１２０と固体化液晶層１３０との双方を含んでいる場合、貼りあわせの際に、カラーフィルタ層１２０と固体化液晶層１３０とを位置合わせする必要がない。
【０１５７】
いずれの構成の場合も、固体化液晶層１３０の下層には配向規制層１４０が設けられ、固体化液晶層１３０との界面において、配向規制層１４０は特定の凸部を有する。上述した例では、配向規制層の凸部の下方にはＢＭが存在するが、ＢＭは必ずしも配向規制層と基材との間に設けられる必要はない。透明材料からなる段差部が配向規制層１４０の凸部の下の基材面に配置されていれば、配向規制層が形成された面とは反対の基材面にＢＭを設けることもできる。
【０１５８】
図１１は、一変形例に係るリターデイション基板を概略的に示す断面図である。このリターデイション基板１０は、固体化液晶層１３０が基材１１０とカラーレジスト層１２０との間に介在していること以外は、図１乃至図４を参照しながら説明したリターデイション基板１０と同様である。
【０１５９】
この構造を採用した場合、例えばリターデイション基板１０を含んだ液晶表示装置において、固体化液晶層１３０は、カラーレジスト層１２０から液晶層中への不純物の混入を抑制しない。しかしながら、この構造を採用した場合、カラーレジスト層１２０が、固体化液晶層１３０を形成するための露光プロセスおよび熱処理プロセスに晒されることがない。それゆえ、この構造を採用した場合、図１および図２に示す構造を採用した場合と比較して、上記の露光プロセスおよび熱処理プロセスに起因したカラーレジスト層１２０の劣化は生じ難い。
【０１６０】
また、この構造を採用した場合、固体化液晶層１３０上にカラーレジスト層１２０を形成することができる。典型的には、固体化液晶層１３０の表面はほぼ平坦である。したがって、この場合、凹凸構造が設けられた表面上にカラーレジスト層１２０を形成する場合と比較して、設計通りの性能を有するカラーレジスト層１２０をより容易に得ることができる。
【０１６１】
上述したリターデイション基板１０は、様々な用途に利用可能である。例えば、リターデイション基板１０は、液晶表示技術に代表される表示技術に利用可能である。
【０１６２】
図１２は、図１および図２に示すリターデイション基板を用いて製造可能な液晶表示装置の一例を概略的に示す断面図である。
【０１６３】
図１２に示す液晶表示装置は、アクティブマトリクス駆動方式を採用した透過型液晶表示装置である。この液晶表示装置は、カラーフィルタ基板１０’とアレイ基板２０と液晶層３０と一対の偏光板４０と図示しないバックライトとを含んでいる。
【０１６４】
カラーフィルタ基板１０’は、上述したリターデイション基板１０と対向電極１５０と配向膜１６０とを含んでいる。
【０１６５】
対向電極１５０は、固体化液晶層１３０上に形成されている。表示領域の全体に亘って広がった連続膜である。対向電極１５０は、例えば、上述した透明導電体からなる。
【０１６６】
配向膜１６０は、対向電極１５０を被覆している。配向膜１６０は、配向膜は、例えば、対向電極１５０上にポリイミドなどの透明樹脂層を形成し、この透明樹脂層にラビングなどの配向処理を施すことにより得られる。この配向膜１６０は、光配向技術を利用して形成してもよい。
【０１６７】
アレイ基板２０は、配向膜１６０と向き合った基板２１０を含んでいる。基板２１０は、ガラス板または樹脂板などの光透過性基板である。
【０１６８】
基板２１０の配向膜１６０との対向面上には、画素回路（図示せず）と走査線（図示せず）と信号線（図示せず）と画素電極２５０とが形成されている。画素回路は、各々が薄膜トランジスタなどのスイッチング素子を含んでおり、基板２１０上でマトリクス状に配列している。走査線は、画素回路の行に対応して配列している。各画素回路の動作は、走査線から供給される走査信号によって制御される。信号線は、画素回路の列に対応して配列している。各画素電極２５０は、画素回路を介して信号線に接続されている。各画素電極２５０は、着色層１２０ａ乃至１２０ｃの何れかと向き合っている。
【０１６９】
画素電極２５０は、配向膜２６０で被覆されている。配向膜２６０は、配向膜は、例えば、画素電極２５０上にポリイミドなどの透明樹脂層を形成し、この透明樹脂層にラビングなどの配向処理を施すことにより得られる。この配向膜２６０は、光配向技術を利用して形成してもよい。
【０１７０】
カラーフィルタ基板１０’とアレイ基板２０とは、枠形状の接着剤層（図示せず）を介して貼り合わされている。カラーフィルタ基板１０’とアレイ基板２０と接着剤層とは、中空構造を形成している。
【０１７１】
液晶層３０は、液晶化合物または液晶組成物からなる。この液晶化合物または液晶組成物は、流動性を有しており、カラーフィルタ基板１０’とアレイ基板２０と接着剤層とに囲まれた空間を満たしている。カラーフィルタ基板１０’とアレイ基板２０と接着剤層と液晶層３０とは、液晶セルを形成している。
【０１７２】
偏光板４０は、液晶セルの両主面に貼り付けられている。偏光板４０は、例えば、それらの透過軸が直交するように配置する。
【０１７３】
この液晶表示装置において、固体化液晶層１３０の領域１３０ａ乃至１３０ｃは、厚さがほぼ等しく、屈折率異方性が異なっている。したがって、１３０ａ乃至１３０ｃの屈折率異方性を最適化して、したがって、赤、緑および青の各々について、理想的な光学補償を達成することができる。
【０１７４】
また、製造条件の不可避的な変動が、固体化液晶層１３０の表面形状に影響を及ぼすことは殆どない。それゆえ、製造条件の不可避的な変動に応じて、セルギャップが変化することはない。
【０１７５】
上記の通り、リターデイション基板１０は、アクティブマトリクス駆動方式を採用した透過型液晶表示装置において利用可能である。このリターデイション基板１０は、他の表示装置で利用することも可能である。
【０１７６】
例えば、リターデイション基板１０は、半透過型液晶表示装置または反射型液晶表示装置において利用してもよい。また、液晶表示装置には、パッシブマトリクス駆動方式などのアクティブマトリクス駆動方式以外の駆動方式を採用してもよい。あるいは、リターデイション基板１０は、有機エレクトロルミネッセンス表示装置などの液晶表示装置以外の表示装置において利用してもよい。
【０１７７】
さらなる利益および変形は、当業者には容易である。それゆえ、本発明は、そのより広い側面において、ここに記載された特定の記載や代表的な態様に限定されるべきではない。したがって、添付の請求の範囲およびその等価物によって規定される本発明の包括的概念の真意または範囲から逸脱しない範囲内で、様々な変形が可能である。
【図面の簡単な説明】
【０１７８】
【図１】本発明の一態様に係るリターデイション基板を概略的に示す斜視図。
【図２】図１に示すリターデイション基板のII−II線に沿った断面図。
【図３】固体化液晶層の形成方法の一例を概略的に示す断面図。
【図４】固体化液晶層の形成方法の一例を概略的に示す断面図。
【図５】従来のリターデイション基板における固体化液晶層の表面状態を概略的に示す断面図。
【図６】従来のリターデイション基板における固体化液晶層の表面状態を概略的に示す断面図。
【図７】本発明のリターデイション基板における固体化液晶層の表面状態を概略的に示す断面図。
【図８】本発明のリターデイション基板における固体化液晶層の表面状態を概略的に示す断面図。
【図９】半透過型液晶表示装置の一例を概略的に示す断面図。
【図１０】半透過型液晶表示装置の他の例を概略的に示す断面図。
【図１１】一変形例に係るリターデイション基板を概略的に示す断面図。
【図１２】図１および図２に示すリターデイション基板を用いて製造可能な液晶表示装置の一例を概略的に示す断面図。
【符号の説明】
【０１７９】
１０…リターデイション基板；  １１０…基材；  ＢＭ…ブラックマトリックス
１２０…カラーレジスト層；  １２０ａ，１２０ｂ，１２０ｃ…着色層
１３０…固体化液晶層；  １４０…配向規制層
１３０ａ，１３０ｂ，１３０ｃ，１３０ｄ…領域；  ＭＳ…メソゲン
１３０ａ’，１３０ｂ’，１３０ｃ’，１３０ｄ’…領域；  １３０’…液晶材料層
Ｌ１…光；  Ｌ２…光；  １０’…カラーフィルタ基板；  ２０…アレイ基板
３０…液晶層；４０…偏向板；  １５０…対向基板；  １６０…配向膜
２２０…白色領域；  ２３０…ＰＳ；  ２１０…基板；  ２５０…画素電極
２６０…配向膜。
【図１】
2010044280.tif 000005
【図２】
2010044280.tif 000006
【図３】
2010044280.tif 000007
【図４】
2010044280.tif 000008
【図５】
2010044280.tif 000009
【図６】
2010044280.tif 000010
【図７】
2010044280.tif 000011
【図８】
2010044280.tif 000012
【図９】
2010044280.tif 000013
【図１０】
2010044280.tif 000014
【図１１】
2010044280.tif 000015
【図１２】
2010044280.tif 000016